(57)【特許請求の範囲】
【請求項１】
バインダー成分（Ａ）、光重合開始剤（Ｂ）、着色剤（Ｃ）および溶剤（Ｄ）からなる
感光性樹脂組成物において、バインダー成分（Ａ）として、テトラカルボン酸二無水物と
１個の水酸基および１個以上の光重合可能な不飽和結合を有する化合物との反応物（Ａ１
）を含有し、バインダー成分（Ａ）の重量平均分子量が３００以上１，５００以下である
着色感光性組成物。
【請求項２】
さらに、バインダー成分（Ａ）として、硬化剤（Ａ３）を含む請求項１記載の着色感光性組成物。
【請求項３】
請求項１または２記載の着色感光性組成物に、さらに、界面活性剤、接着性改良剤、酸化防止剤、紫外線吸収剤、光安定剤、増感剤、電子供与体、連鎖移動剤および充填剤からなる群から選ばれる少なくとも一種の添加剤（Ｅ）を含む着色感光性組成物。
【請求項４】
テトラカルボン酸二無水物と１個の水酸基および１個以上の光重合可能な不飽和結合を
有する化合物との反応物（Ａ１）が、テトラカルボン酸二無水物と、１個の水酸基および
２個以上の不飽和二重結合を有する化合物との反応物である請求項１〜３のいずれかに記
載の着色感光性組成物。
【請求項５】
着色剤（Ｃ）が、染料である請求項１〜４のいずれかに記載の着色感光性組成物。
【請求項６】
バインダー成分（Ａ）として、カルボキシル基を有さない光重合性化合物（Ａ２）を含
む請求項１〜５のいずれかに記載の着色感光性組成物。
【請求項７】
カルボキシル基を有さない光重合性化合物（Ａ２）が、水酸基を有する光重合性化合物
（Ａ２−１）を含む請求項１〜６のいずれかに記載の着色感光性組成物。
【請求項８】
カルボキシル基を有さない光重合性化合物（Ａ２）が、式（Ｉ）で表される化合物（Ａ
２−２）を含む請求項１〜７のいずれかに記載の着色感光性組成物。
0005277644.tif 000013
［式（Ｉ）中、Ｒ１は、炭素数１〜６のアルキレン基を表す。
Ｒ２は、重合可能な不飽和結合を有する基を表す。
ｍは、１〜６の整数を表す。］
【請求項９】
請求項１〜８のいずれか記載の着色感光性組成物を用いて形成される着色パターン。
【請求項１０】
請求項９記載の着色パターンを含むカラーフィルタ。
【請求項１１】
請求項１０記載のカラーフィルタを具備する液晶表示装置。
【発明の詳細な説明】
【技術分野】
【０００１】
本発明は、着色感光性組成物に関する。
【背景技術】
【０００２】
液晶表示装置に用いられているカラーフィルタの画素は、着色感光性組成物を用いて形成される。
【０００３】
各画素の形成においては、詳しくは、基板上に、塗布装置を用いて、赤、緑、青の３色のうち、いずれかの１色を含む着色感光性組成物を塗布し、揮発成分を加熱等の手段で除去したのち、マスクを介して露光し、次いでネガ型の場合は未露光部分を、ポジ型の場合は露光部分をアルカリ水溶液等の現像液により現像して除去することにより着色パターンを形成し、得られた着色パターンを加熱処理（以下、ポストベークと呼ぶことがある。）して、画素を形成する。そして、同様の操作を、残る２色の着色感光性組成物を用いて、それぞれ同様の操作で着色パターンを形成し、最終的に、赤、緑及び青の３色の画素を有するカラーフィルタを形成する。
着色感光性組成物としては、例えば、バインダー樹脂（ａ）、着色剤（ｂ）、光重合性化合物（ｃ）および光重合開始剤（ｄ）を含有するものが知られており、バインダー樹脂（ａ）としてはアルカリ可溶性樹脂が、通常、用いられており、具体的には平均分子量が高い共重合体を多く含有するバインダー樹脂が知られている（特許文献１参照）。
また、光重合性化合物（ｃ）として、酸性基を有するジペンタエリスリトールペンタアクリレートコハク酸モノエステルを含有する着色感光性組成物が知られている（特許文献２）。
【０００４】
【特許文献１】特開平９−１３４００４号公報  ３頁右欄６〜１１行
【特許文献２】特開２００７−１９２８９２  実施例３
【発明の開示】
【発明が解決しようとする課題】
【０００５】
しかしながら、例えば、バインダー樹脂としてメタクリル酸とベンジルメタクリレートとの共重合体を含有するような、特許文献１に記載された着色感光性組成物や、酸性基を有するジペンタエリスリトールペンタアクリレートコハク酸モノエステルを含有する特許文献２に記載された着色感光性組成物では、これを用いて形成された着色パターンの耐溶剤性は必ずしも十分満足できるものではなかった。
【課題を解決するための手段】
【０００６】
本発明者は、前記の課題を解決しうる新たな手段について鋭意検討の結果、本発明に至った。
すなわち本発明は、以下の発明を提供する。
１．バインダー成分（Ａ）、光重合開始剤（Ｂ）および着色剤（Ｃ）を含有する着色感光性組成物において、バインダー成分（Ａ）として、テトラカルボン酸二無水物と１個の水酸基および１個以上の光重合可能な不飽和結合を有する化合物との反応物（Ａ１）を含有し、バインダー成分（Ａ）の重量平均分子量が３００以上１，５００以下である着色感光性組成物。
２．テトラカルボン酸二無水物と１個の水酸基および１個以上の光重合可能な不飽和結合を有する化合物との反応物（Ａ１）が、テトラカルボン酸二無水物と、１個の水酸基および２個以上の不飽和二重結合を有する化合物との反応物である前１項記載の着色感光性組成物。
３．着色剤（Ｃ）が、染料である前１または２項記載の着色感光性組成物。
４．バインダー成分（Ａ）として、さらに、カルボキシル基を有さない光重合性化合物（Ａ２）を含む前１〜３項のいずれか記載の着色感光性組成物。
５．カルボキシル基を有さない光重合性化合物（Ａ２）が、水酸基を有する光重合性化合物（Ａ２−１）を含む前４項記載の着色感光性組成物。
６．カルボキシル基を有さない光重合性化合物（Ａ２）が、式（Ｉ）で表される化合物（Ａ３）を含む前４または５項記載の着色感光性組成物。
【０００７】
0005277644.tif 000002
【０００８】
［式（Ｉ）中、Ｒ１は、炭素数１〜４のアルキレン基を表す。
Ｒ２は、重合可能な不飽和結合を有する基を表す。
ｍは、１〜４の整数を表す。］
【０００９】
７．前１〜６項のいずれか記載の着色感光性組成物を用いて形成される着色パターン。
８．前７項記載の着色パターンを加熱処理してなる画素。
９．前８項記載の画素を含むカラーフィルタ。
１０．前９項記載のカラーフィルタを具備する液晶表示装置。
【発明の効果】
【００１０】
本発明の着色感光性組成物は、耐溶剤性に優れた着色パターンや塗膜を形成できる。
【発明を実施するための最良の形態】
【００１１】
以下、本発明を詳細に説明する。
【００１２】
本発明の着色感光性組成物は、バインダー成分（Ａ）として、テトラカルボン酸二無水物と１個の水酸基および１個以上の光重合可能な不飽和結合を有する化合物との反応物（Ａ１）を含有する。
【００１３】
テトラカルボン酸二無水物としては、例えば、ブタンテトラカルボン酸二無水物、１，２，３，４−シクロブタンテトラカルボン酸二無水物、１，３−ジメチル−１，２，３，４−シクロブタンテトラカルボン酸二無水物、１，２，３，４−シクロペンタンテトラカルボン酸二無水物、２，３，５−トリカルボキシシクロペンチル酢酸二無水物、３，５，６−トリカルボキシノルボルナン−２−酢酸二無水物、２，３，４，５−テトラヒドロフランテトラカルボン酸二無水物、５−（２，５−ジオキソテトラヒドロ−３−フラニル）−３−メチル−３−シクロヘキセン−１，２−ジカルボン酸二無水物、１，４−ビス（２，５−ジオキソテトラヒドロ−３−フラニル）ベンゼン、ビシクロ［２，２，２］−オクト−７−エン−２，３，５，６−テトラカルボン酸二無水物、３，４−ジカルボキシ−１，２，３，４−テトラヒドロ−１−ナフタレンコハク酸無水物、３，４−ジカルボキシ−１，２，３，４−テトラヒドロ−６−メチル−１−ナフタレンコハク酸無水物などの脂肪族酸二無水物；
ピロメリット酸二無水物、３，３’，４，４’−ベンゾフェノンテトラカルボン酸二無水物、３，３’，４，４’−ビフェニルスルホンテトラカルボン酸二無水物、１，４，５，８−ナフタレンテトラカルボン酸二無水物、２，３，６，７−ナフタレンテトラカルボン酸二無水物、３，３’，４，４’−ビフェニルエーテルテトラカルボン酸二無水物、３，３’，４，４’−ジメチルジフェニルシランテトラカルボン酸二無水物、３，３’，４，４’−テトラフェニルシランテトラカルボン酸二無水物、１，２，３，４−フランテトラカルボン酸二無水物、４，４’−ビス（３，４−ジカルボキシフェノキシ）ジフェニルスルフィド二無水物、４，４’−ビス（３，４−ジカルボキシフェノキシ）ジフェニルスルホン二無水物、４，４’−ビス（３，４−ジカルボキシフェノキシ）ジフェニルプロパン二無水物、３，３’，４，４’−パーフルオロイソプロピリデンジフタル酸二無水物、３，３’，４，４’−ビフェニルテトラカルボン酸二無水物、ビス（フタル酸）フェニルホスフィンオキサイド二無水物、ｐ−フェニレン−ビス（トリフェニルフタル酸）二無水物、ｍ−フェニレン−ビス（トリフェニルフタル酸）二無水物、ビス（トリフェニルフタル酸）−４，４’−ジフェニルエーテル二無水物、ビス（トリフェニルフタル酸）−４，４’−ジフェニルメタン二無水物などの芳香族テトラカルボン酸二無水物；
下記構造を有する化合物などが挙げられる。
【００１４】
0005277644.tif 000003
【００１５】
［式（ＩＩ）中、Ｒ３は、炭素数１〜５のアルキレン基を表す。］
【００１６】
炭素数１〜５のアルキレン基としては、メチレン基、エチレン基、トリメチレン基、テトラメチレン基、ペンタメチレン基、プロピレン基、エチルエチレン基、１，２−ジメチルエチレン基、１，１−ジメチルエチレン基、２，２−ジメチルエチレン基、
【００１７】
前記の化合物の中でも、好ましくは３，４−ジカルボキシ−１，２，３，４−テトラヒドロ−１−ナフタレンコハク酸二無水物、５−（２，５−ジオキソテトラヒドロ−３−フラニル）−３−メチル−３−シクロヘキセン−１，２−ジカルボン酸二無水物、４，４’−ビス（３，４−ジカルボキシフェノキシ）ジフェニルスルホン二無水物、エチレングリコールビストリメリット酸無水物エステルが挙げられる。
【００１８】
１個の水酸基および２個以上の光重合可能な不飽和結合を有する化合物における光重合可能な不飽和結合は、例えば、（メタ）アクリル基などに由来する。
本明細書中、（メタ）アクリル基の記載は、アクリル基およびメタクリル基からなる群から選ばれる少なくとも１種の基を表す。また、（メタ）アクリレートの記載は、アクリレートおよびメタクリレートからなる群から選ばれる少なくとも１種を表す。
【００１９】
１個の水酸基および２個以上の光重合可能な不飽和結合を有する化合物としては、グリセリンジ（メタ）アクリレート、トリメチロールプロパンジ（メタ）アクリレート、ジトリメチロールプロパントリ（メタ）アクリレート、ペンタエリスリトールトリ（メタ）アクリレート、ジペンタエリスリトールペンタ（メタ）アクリレート等が挙げられ、好ましくはグリセリンジ（メタ）アクリレート、ペンタエリスリトールトリ（メタ）アクリレートが挙げられる。
【００２０】
テトラカルボン酸二酸無水物と、１個の水酸基および２個以上の光重合可能な不飽和結合を有する化合物との反応は、例えば、必要に応じて加熱下で、攪拌混合することで行われる。
反応時の温度は、通常、０〜２００℃、好ましくは３０〜１８０℃、より好ましくは４０〜１６０℃である。反応時の温度が前記の範囲にあると、反応の進行を適度に調整することができ、また反応進行途中の未反応原料と得られた反応生成物である（Ａ１）成分との間での望ましくない副反応を抑制することができるので好ましい。
【００２１】
前記の反応においては、副反応を抑制するために、重合禁止剤を用いることができる。重合禁止剤としては、例えば、酸素やハイドロキノンモノメチルエーテル等が挙げられる。これらの重合禁止剤を用いる場合、その量は、反応系中に、通常、５，０００ｐｐｍ以下、好ましくは７００ｐｐｍ以下で用いられる。
反応は、無触媒でも進行するが、必要に応じて触媒を使用してもよい。使用できる触媒としては、例えば、トリエチルアミン、ピリジン、Ｎ−メチルイミダゾール、ジアザビシクロウンデセン、ジアザビシクロオクタン等の塩基性化合物、トリメチルベンジルアンモニウムクロライド、テトラブチルアンモニウムブロマイド等のアンモニウム塩が挙げられる。また、この他の酸やアルカリ等公知の触媒を使用することもできる。
反応は無溶媒でも進行するが、溶媒を使用してもよく、プロピレングリコールモノメチルエーテルアセテート等のアルキレングリコールモノアルキルアセテート類、ジエチレングリコールジメチルエーテル等のエーテル類、メチルエチルケトン等のケトン類、酢酸エチル等のエステル類、およびトルエン等の芳香族炭化水素類等を使用することができる。
【００２２】
テトラカルボン酸二無水物と、１個の水酸基および１個以上の光重合可能な不飽和結合を有する化合物との反応物（Ａ１）としては、例えば、３，４−ジカルボキシ−１，２，３，４−テトラヒドロ−１−ナフタレンコハク酸二無水物１モルとペンタエリスリトールトリアクリレート２モルとの反応物、３，４−ジカルボキシ−１，２，３，４−テトラヒドロ−１−ナフタレンコハク酸二無水物１モルとグリセリンジアクリレート２モルとの反応物、４，４’−ビフェニルスルホンテトラカルボン酸二無水物１モルとペンタエリスリトールトリアクリレート２モルとの反応物、４，４’−ビフェニルスルホンテトラカルボン酸二無水物１モルとグリセリンジアクリレート２モルとの反応物、５−（２，５−ジオキソテトラヒドロ−３−フラニル）−３−メチル−３−シクロヘキセン−１，２−ジカルボン酸二無水物１モルとペンタエリスリトールトリアクリレート２モルとの反応物、５−（２，５−ジオキソテトラヒドロ−３−フラニル）−３−メチル−３−シクロヘキセン−１，２−ジカルボン酸二無水物１モルとグリセリンジアクリレート２モルとの反応物エチレングリコールビストリメリット酸無水物エステルとペンタエリスリトールトリアクリレート２モルとの反応物、エチレングリコールビストリメリット酸無水物エステルとグリセリンジアクリレート２モルとの反応物、などが挙げられ、好ましくは３，４−ジカルボキシ−１，２，３，４−テトラヒドロ−１−ナフタレンコハク酸二無水物１モルとペンタエリスリトールトリアクリレート２モルとの反応物、５−（２，５−ジオキソテトラヒドロ−３−フラニル）−３−メチル−３−シクロヘキセン−１，２−ジカルボン酸二無水物１モルとペンタエリスリトールトリアクリレート２モルとの反応物、、エチレングリコールビストリメリット酸無水物エステルとペンタエリスリトールトリアクリレート２モルとの反応物が挙げられる。
【００２３】
テトラカルボン酸二無水物と１個の水酸基および１個以上の光重合可能な不飽和結合を有する化合物との反応物（Ａ１）の含有量は、バインダー成分（Ａ）の合計量に対して質量分率で、好ましくは１０〜９９質量％、より好ましくは３０〜９９質量％である。テトラカルボン酸二無水物と１個の水酸基および１個以上の光重合可能な不飽和結合を有する化合物との反応物（Ａ１）の含有量が、前記の範囲にあると、現像時に露光部の膜減りが生じにくく、未露光部の抜け性が良好で現像残渣が発生しにくい傾向にあり、好ましい。
【００２４】
本発明の着色感光性組成物は、カルボキシル基を有さない光重合性化合物（Ａ２）を含んでもよい。カルボキシル基を有さない光重合性化合物（Ａ２）は、単官能モノマー、２官能モノマー、その他３官能以上の多官能モノマーであることができる。
【００２５】
単官能モノマーとしては、ベンジル（メタ）アクリレート、シクロヘキシル（メタ）アクリレート、トリシクロデカニル（メタ）アクリレート、２−ヒドロキシエチル（メタ）アクリレート、２−ヒドロキシプロピル（メタ）アクリレート、２−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、１，４−シクロヘキサンジメタノールモノ（メタ）アクリレート、２−ヒドロキシ−３−フェノキシプロピル（メタ）アクリレート、ノニルフェニルカルビトール（メタ）アクリレート、２−エチルヘキシルカルビトール（メタ）アクリレート、Ｎ−ビニルピロリドンなどが挙げられる。
【００２６】
また２官能モノマーとしては、エチレングリコールジ（メタ）アクリレート、トリエチレングリコールジ（メタ）アクリレート、グリセリンジ（メタ）アクリレート、１，３−ブタンジオールジ（メタ）アクリレート、テトラメチレングリコールジ（メタ）アクリレート、プロピレングリコールジ（メタ）アクリレート、ネオペンチルグリコールジ（メタ）アクリレート、へキサンジオールジ（メタ）アクリレート、１，４−シクロヘキサンジオールジ（メタ）アクリレート、テトラエチレングリコールジ（メタ）アクリレート、１，６−ヘキサンジオールジ（メタ）アクリレート、ビスフェノールＡのビス（アクリロイロキシエチル）エーテル、３−メチルペンタンジオールジ（メタ）アクリレート、ヘプタンジオールジ（メタ）アクリレート、オクタンジオールジ（メタ）アクリレート、ノナンジオールジ（メタ）アクリレート、トリシクロデカンジメタノールジ（メタ）アクリレート、ペンタエリスリトールジ（メタ）アクリレート、メチレンビス−（メタ）アクリルアミド、１，６−ヘキサメチレンビス−（メタ）アクリルアミド、キシリレンビス（メタ）アクリルアミドなどが挙げられる。
【００２７】
その他の３官能以上の多官能モノマーとしては、トリメチロールエタントリ（メタ）アクリレート、トリメチロールプロパントリ（メタ）アクリレート、トリメチロールプロパントリ（（メタ）アクリロイルオキシプロピル）エ一テル、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、ソルビトールトリ（メタ）アクリレート、ソルビトールテトラ（メタ）アクリレート、ソルビトールペンタ（メタ）アクリレート、ソルビトールヘキサ（メタ）アクリレート、トリ（（メタ）アクリロイルオキシエチル）イソシアヌレート、ジエチレントリアミントリス（メタ）アクリルアミド、式（ＩＩＩ）、式（ＩＶ）で表される化合物などが挙げられる。
【００２８】
0005277644.tif 000004
【００２９】
［式（ＩＩＩ）中、Ｒ４〜Ｒ９は、それぞれ独立に、水素原子または式（ＩＩＩ−１）〜（ＩＩＩ−３）のいずれかの基を表す。
【００３０】
0005277644.tif 000005
【００３１】
ただし、Ｒ４〜Ｒ９のうち、少なくとも４つの基は、式（ＩＩＩ−１）〜（ＩＩＩ−３）のいずれかの基であり、Ｒ４〜Ｒ９の少なくとも１つの基は式（ＩＩＩ−２）または式（ＩＩＩ−３）である。］
【００３２】
中でも好ましくは、６つの基が式（ＩＩＩ−２）で表される基である化合物、６つの基が式（ＩＩＩ−３）で表される基である化合物が挙げられる。
さらに、トリレンジイソシアネート、ヘキサメチレンジイソシアネート、ジフェニルメチレンジイソシアネート、イソホロンジイソシアネート、ポリイソシアネート等の１分子に２個以上のイソシアネート基を有するポリイソシアネート化合物に、式（ＩＶ）で表されるビニルモノマーを付加させて得られるビニルウレタン化合物などが挙げられる。
【００３３】
0005277644.tif 000006
【００３４】
［式（ＩＶ）中、Ｒ10およびＲ11は、それぞれ独立に、水素原子またはメチル基を表す。］
【００３５】
前記のビニルウレタン化合物としては、例えば、１分子中に２個以上の重合性ビニル基を含有する化合物を用いることができる（特公昭４８−４１７０８号公報）。また、重合性ビニル基を含有する化合物としては、前記の特開昭５１−３７１９３号に記載されているようなウレタンアクリレート類、さらにまた、日本接着協会誌Ｖｏｌ．２０、Ｎo．７、３００〜３０８ページ（１９８４年）に光硬化性モノマーとして紹介されているものも使用することができる。
【００３６】
カルボキシル基を有さない光重合性化合物（Ａ２）として、水酸基を有する光重合性化合物（Ａ２−１）が好ましく用いられる。
水酸基を有する光重合性化合物としては、２−ヒドロキシエチル（メタ）アクリレート、２−ヒドロキシプロピル（メタ）アクリレート、２−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、１，４−シクロヘキサンジメタノールモノ（メタ）アクリレート、２−ヒドロキシ−３−フェノキシプロピル（メタ）アクリレート、グリセリンジ（メタ）アクリレート、ペンタエリスリトールジ（メタ）アクリレート、ペンタエリスリトールトリ（メタ）アクリレート、ジペンタエリスリトールペンタ（メタ）アクリレート、ソルビトールトリ（メタ）アクリレート、ソルビトールテトラ（メタ）アクリレート、ソルビトールペンタ（メタ）アクリレートが挙げられる。
また、カルボキシル基を有さない光重合性化合物（Ａ２）として、式（Ｉ）で表される化合物（Ａ２−２）も好ましく用いられる。
【００３７】
0005277644.tif 000007
【００３８】
［式（Ｉ）中、Ｒ１は、炭素数１〜６のアルキレン基を表す。
Ｒ２は、重合可能な不飽和結合を有する基を表す。
ｍは、１〜６の整数を表す。］
【００３９】
炭素数１〜６のアルキレン基としては、メチレン基、エチレン基、ｎ−プロピレン基、イソプロピレン基、ｎ−ブチレン基、イソブチレン基、ｎ−ペンチレン基、イソペンチレン基、ネオペンチレン基、ｎ−へキシレン基、イソへキシレン基等が挙げられ、好ましくはエチレン基、ｎ−プロピレン基が挙げられる。
【００４０】
重合可能な不飽和結合を有する基としては、具体的には、（メタ）アクリル基が挙げられる。
【００４１】
式（Ｉ）で表される化合物としては、エチレングリコールジ（メタ）アクリレート、トリエチレングリコールジ（メタ）アクリレート、１，３−ブタンジオールジ（メタ）アクリレート、テトラメチレングリコールジ（メタ）アクリレート、プロピレングリコールジ（メタ）アクリレート、ネオペンチルグリコールジ（メタ）アクリレート、へキサンジオールジ（メタ）アクリレート、１，４−シクロヘキサンジオールジ（メタ）アクリレート、テトラエチレングリコールジ（メタ）アクリレートなどが挙げられ、好ましくはエチレングリコールジ（メタ）アクリレート、トリエチレングリコールジ（メタ）アクリレート、１，３−ブタンジオールジ（メタ）アクリレートが挙げられる。
【００４２】
これらの光重合性化合物（Ａ２）は、単独もしくは二種以上併用して用いることができる。中でも、式（Ｉ）で表される化合物と３官能以上の多官能モノマーを併用することがより好ましい。
【００４３】
カルボキシル基を有さない光重合性化合物（Ａ２）の含有量は、バインダー成分（Ａ）の合計量を１００質量％としたときに質量分率で、好ましくは１〜９０質量％、より好ましくは１〜７０質量％である。カルボキシル基を有さない光重合性化合物（Ａ２）の含有量が、前記の範囲にあると、露光部の強度や平滑性、信頼性が良好になり、かつ現像液への溶解性を損なわない傾向があり、好ましい。
バインダー成分（Ａ）の酸価は、好ましくは２０ｍｇＫＯＨ／ｇ以上１５０ｍｇＫＯＨ／ｇ以下であり、より好ましくは４０ｍｇＫＯＨ／ｇ以上１２０ｍｇＫＯＨ／ｇ以下である。
【００４４】
本発明の着色感光性組成物において、バインダー成分（Ａ）の重量平均分子量は、３００以上１５００以下である。
前記の重量平均分子量は、式（１）に基づいて求められる。
【００４５】
Ｍｗ＝（Ｍ１×Ｗ１）／（Ｗ１＋Ｗ２）＋（Ｍ２×Ｗ２）／（Ｗ１＋Ｗ２）    （１）
【００４６】
Ｍｗ；（Ａ）の重量平均分子量
Ｍ１；（Ａ１）の分子量または重量平均分子量
Ｍ２；（Ａ２）の分子量または重量平均分子量
Ｗ１；（Ａ１）の（Ａ）中における使用比率
Ｗ２；（Ａ２）の（Ａ）中における使用比率
【００４７】
（Ａ１）成分および（Ａ２）成分のそれぞれの分子量（混合物であるときは重量平均分子量）は１，５００を越えていてもよいが、一成分がＭｗ１，５００を越える場合には、当該成分のバインダー成分（Ａ）中における使用比率を低下させ、他成分をＭｗが１，５００より小さいものを選択しかつ当該成分のバインダー成分（Ａ）中における使用比率を高くして、式（１）に基づいて求められるバインダー成分（Ａ）の重量平均分子量を１，５００以下とすることができる。
本発明において、式（１）で求められるバインダー成分（Ａ）の重量平均分子量は３００以上１，５００以下、好ましくは３００以上１，２００以下、より好ましくは４００以上１，０００以下である。
バインダー成分（Ａ）の重量平均分子量が前記の範囲にあると、該バインダー成分（Ａ）を含有する着色感光性組成物を用いて形成された着色パターンや塗膜の耐溶剤性が良好になる傾向があり、好ましい。
【００４８】
本発明の着色感光性組成物は、バインダー成分（Ａ）として、硬化剤（Ａ３）を含有することができる。
硬化剤（Ａ３）は、現像後の加熱処理によって樹脂パターンを硬化させて、回復率など、その機械的強度を向上させるために用いられる。こうした硬化剤（Ａ３）としては、例えば、加熱されることによってカルボキシル基と反応して、１個以上のカルボキシル基および２個以上の光重合可能な不飽和結合とを有する光重合性化合物（Ａ１）を架橋させたり、それ単独で重合したりする化合物が挙げられる。
【００４９】
また、加熱されることによってそれ単独で重合し得る化合物であってもよく、単独で重合することによりパターンが硬化する。こうした化合物としては、例えば、エポキシ化合物、オキセタン化合物、メチロール化合物などが挙げられる。
【００５０】
エポキシ化合物としては、例えば、ビスフェノールＡ系エポキシ樹脂、水素化ビスフェノールＡ系エポキシ樹脂、ビスフェノールＦ系エポキシ樹脂、水素化ビスフェノールＦ系エポキシ樹脂、ノボラック型エポキシ樹脂、他の芳香族系エポキシ樹脂、脂環族系エポキシ樹脂、複素環式エポキシ樹脂、グリシジルエステル系樹脂、グリシジルアミン系樹脂、エポキシ化油等のエポキシ樹脂や、これらのエポキシ樹脂の臭素化誘導体、エポキシ樹脂およびその臭素化誘導体以外の脂肪族、脂環族または芳香族のエポキシ化合物、トリグリシジルイソシアヌレートなどが挙げられる。
【００５１】
オキセタン化合物としては、例えば、カーボネートビスオキセタン、キシリレンビスオキセタン、アジペートビスオキセタン、テレフタレートビスオキセタン、シクロヘキサンジカルボン酸ビスオキセタン、ビス［３−（３−エチルオキセタニル）メチル］エーテル、１，４−ビス｛３−（３−エチルオキセタニル）メトキシ｝ベンゼン、１，４−ビス［３−（３−エチルオキセタニル）メトキシ］メチルベンゼン、１，４−ビス［３−（３−エチルオキセタニル）メトキシ］シクロヘキサン、１，４−ビス［３−（３−エチルオキセタニル）メトキシ］メチルシクロヘキサンなどが挙げられる。
【００５２】
メチロール化合物としては、アルコキシメチル化メラミン樹脂、アルコキシメチル化尿素樹脂などのアルコキシメチル化アミノ樹脂なども挙げられる。ここで、アルコキシメチル化メラミン樹脂としては、メトキシメチル化メラミン樹脂、エトキシメチル化メラミン樹脂、プロポキシメチル化メラミン樹脂、ブトキシメチル化メラミン樹脂などが、アルコキシメチル化尿素樹脂としては、例えば、メトキシメチル化尿素樹脂、エトキシメチル化尿素樹脂、プロポキシメチル化尿素樹脂、ブトキシメチル化尿素樹脂などが挙げられる。
【００５３】
本発明の着色感光性組成物において、前記の硬化剤（Ａ３）を用いる場合、これはそれぞれ単独でまたは２種以上を組合せて用いられることができる。前記の硬化剤（Ａ３）を含有する場合、その含有量は、着色感光性組成物の固形分に対して質量分率で０．１〜３０％であることが好ましい。
硬化剤（Ａ３）の量が上記範囲であると、着色感光性組成物層の現像液への溶解性、感度の低下を抑制できるため、好ましい。
【００５４】
（Ａ３）を含むとき、（Ａ）の重量平均分子量は、式（２）に基づいて求められる。
【００５５】
Ｍｗ＝（Ｍ１×Ｗ１）／（Ｗ１＋Ｗ２＋Ｗ３）＋（Ｍ２×Ｗ２）／（Ｗ１＋Ｗ２＋Ｗ３）＋（Ｍ３×Ｗ３）／（Ｗ１＋Ｗ２＋Ｗ３）    （２）
【００５６】
Ｍｗ；（Ａ）の重量平均分子量
Ｍ１；（Ａ１）の分子量または重量平均分子量
Ｍ２；（Ａ２）の分子量または重量平均分子量
Ｍ３；（Ａ３）の分子量または重量平均分子量
Ｗ１；（Ａ１）の（Ａ）中における使用比率
Ｗ２；（Ａ２）の（Ａ）中における使用比率
Ｗ３；（Ａ３）の（Ａ）中における使用比率
【００５７】
（Ａ１）、（Ａ２）および（Ａ３）のそれぞれの分子量（混合物であるときは重量平均分子量）は１，５００を越えていてもよいが、ある成分がＭｗ１，５００を越える場合には、当該成分のバインダー成分（Ａ）中における使用比率を低下させ、他成分としてＭｗが１，５００より小さいものを選択しかつ当該他成分のバインダー成分（Ａ）中における使用比率を高くして、バインダー成分（Ａ）の重量平均分子量を１，５００以下とすることができる。バインダー成分（Ａ）の重量平均分子量は、好ましくは３００以上１，５００以下であり、より好ましくは３００以上１，２００以下である。
バインダー成分（Ａ）の重量平均分子量が前記の範囲にあると、これを含む着色感光性組成物の解像度が良好になる傾向があり、好ましい。
【００５８】
本発明の着色感光性組成物は、光重合開始剤（Ｂ）を含有する。前記の光重合開始剤（Ｂ）としては、アセトフェノン系化合物、ビイミダゾール系化合物、オキシム系化合物、トリアジン系化合物、アシルフォスフィンオキサイド系化合物、ベンゾイン系化合物、ベンゾフェノン系化合物、チオキサントン系化合物、アントラセン系化合物が挙げられ、好ましくはアセトフェノン系化合物、ビイミダゾール系化合物、オキシム系化合物、トリアジン系化合物、アシルフォスフィンオキサイド系化合物が挙げられる。
【００５９】
前記のアセトフェノン系化合物としては、ジエトキシアセトフェノン、２−ヒドロキシ−２−メチル−１−フェニルプロパン−１−オン、ベンジルジメチルケタール、２，２−ジメトキシ−１，２−ジフェニルエタン−１−オン、２−ヒドロキシ−１−〔４−（２−ヒドロキシエトキシ）フェニル〕−２−メチルプロパン−１−オン、１−ヒドロキシシクロヘキシルフェニルケトン、２−メチル−１−（４−メチルチオフェニル）−２−モルホリノプロパン−１−オン、２−ベンジル−２−ジメチルアミノ−１−（４−モルホリノフェニル）ブタン−１−オン、２−（２−メチルベンジル）−２−ジメチルアミノ−１−（４−モルホリノフェニル）−ブタノン、２−（３−メチルベンジル）−２−ジメチルアミノ−１−（４−モルホリノフェニル）−ブタノン、２−（４−メチルベンジル）−２−ジメチルアミノ−１−（４−モルホリノフェニル）−ブタノン、２−（２−エチルベンジル）−２−ジメチルアミノ−１−（４−モルホリノフェニル）−ブタノン、２−（２−プロピルベンジル）−２−ジメチルアミノ−１−（４−モルホリノフェニル）−ブタノン、２−（２−ブチルベンジル）−２−ジメチルアミノ−１−（４−モルホリノフェニル）−ブタノン、２−（２，３−ジメチルベンジル）−２−ジメチルアミノ−１−（４−モルホリノフェニル）−ブタノン、２−（２、４−ジメチルベンジル）−２−ジメチルアミノ−１−（４−モルホリノフェニル）−ブタノン、２−（２−クロロベンジル）−２−ジメチルアミノ−１−（４−モルホリノフェニル）−ブタノン、２−（２−ブロモベンジル）−２−ジメチルアミノ−１−（４−モルホリノフェニル）−ブタノン、２−（３−クロロベンジル）−２−ジメチルアミノ−１−（４−モルホリノフェニル）−ブタノン、２−（４−クロロベンジル）−２−ジメチルアミノ−１−（４−モルホリノフェニル）−ブタノン、２−（３−ブロモベンジル）−２−ジメチルアミノ−１−（４−モルホリノフェニル）−ブタノン、２−（４−ブロモベンジル）−２−ジメチルアミノ−１−（４−モルホリノフェニル）−ブタノン、２−（２−メトキシベンジル）−２−ジメチルアミノ−１−（４−モルホリノフェニル）−ブタノン、２−（３−メトキシベンジル）−２−ジメチルアミノ−１−（４−モルホリノフェニル）−ブタノン、２−（４−メトキシベンジル）−２−ジメチルアミノ−１−（４−モルホリノフェニル）−ブタノン、２−（２−メチル−４−メトキシベンジル）−２−ジメチルアミノ−１−（４−モルホリノフェニル）−ブタノン、２−（２−メチル−４−ブロモベンジル）−２−ジメチルアミノ−１−（４−モルホリノフェニル）−ブタノン、２−（２−ブロモ−４−メトキシベンジル）−２−ジメチルアミノ−１−（４−モルホリノフェニル）−ブタノン、２−ヒドロキシ−２−メチル−１−〔４−（１−メチルビニル）フェニル〕プロパン−１−オンのオリゴマーなどが挙げられ、好ましくは２−メチル−１−（４−メチルチオフェニル）−２−モルホリノプロパン−１−オン、２−ベンジル−２−ジメチルアミノ−１−（４−モルホリノフェニル）ブタン−１−オンが挙げられる。
【００６０】
前記のビイミダゾール化合物としては、２，２’−ビス（２−クロロフェニル）−４，４’，５，５’−テトラフェニルビイミダゾール、２，２’−ビス（２，３−ジクロロフェニル）−４，４’，５，５’−テトラフェニルビイミダゾール（例えば、特開平６−７５３７２号公報、特開平６−７５３７３号公報など参照。）、２，２’−ビス（２−クロロフェニル）−４，４’，５，５’−テトラフェニルビイミダゾール、２，２’−ビス（２−クロロフェニル）−４，４’，５，５’−テトラ（アルコキシフェニル）ビイミダゾール、２，２’−ビス（２−クロロフェニル）−４，４’，５，５’−テトラ（ジアルコキシフェニル）ビイミダゾール、２，２’−ビス（２−クロロフェニル）−４，４’，５，５’−テトラ（トリアルコキシフェニル）ビイミダゾール（例えば、特公昭４８−３８４０３号公報、特開昭６２−１７４２０４号公報など参照。）、４，４’５，５’−位のフェニル基がカルボアルコキシ基により置換されているイミダゾール化合物（例えば、特開平７−１０９１３号公報など参照。）などが挙げられ、好ましくは２，２’−ビス（２−クロロフェニル）−４，４’，５，５’−テトラフェニルビイミダゾール、２，２’−ビス（２、３−ジクロロフェニル）−４，４’，５，５’−テトラフェニルビイミダゾールが挙げられる。
【００６１】
前記のオキシム化合物としては、Ｏ−エトキシカルボニル−α−オキシイミノ−１−フェニルプロパン−１−オン、式（３）で表される化合物、式（４）で表される化合物などが挙げられる。
【００６２】
0005277644.tif 000008
【００６３】
前記のトリアジン系化合物としては、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−(４−メトキシスチリル)−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン、２，４−ビス（トリクロロメチル）−６−〔２−（３，４−ジメトキシフェニル）エテニル〕−１，３，５−トリアジンなどが挙げられ、好ましくは２，４−ビス（トリクロロメチル）−６−ピペロニル−１，３，５−トリアジンなどが挙げられる。
【００６４】
前記のアシルフォスフィンオキサイド系化合物としては、２，４，６−トリメチルベンゾイルジフェニルフォスフィンオキサイドなどが挙げられる。
【００６５】
前記のベンゾイン系化合物としては、例えば、ベンゾイン、ベンゾインメチルエーテル、ベンゾインエチルエーテル、ベンゾインイソプロピルエーテル、ベンゾインイソブチルエーテルなどが挙げられる。
【００６６】
前記のベンゾフェノン系化合物としては、例えば、ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン、２，４，６−トリメチルベンゾフェノンなどが挙げられる。
【００６７】
前記のチオキサントン系化合物としては、例えば、２−イソプロピルチオキサントン、４−イソプロピルチオキサントン、２，４−ジエチルチオキサントン、２，４−ジクロロチオキサントン、１−クロロ−４−プロポキシチオキサントンなどが挙げられる。
【００６８】
前記のアントラセン系化合物としては、例えば、９，１０−ジメトキシアントラセン、２−エチル−９，１０−ジメトキシアントラセン、９，１０−ジエトキシアントラセン、２−エチル−９，１０−ジエトキシアントラセンなどが挙げられる。
【００６９】
その他にも、１０−ブチル−２−クロロアクリドン、２−エチルアントラキノン、ベンジル、９，１０−フェナンスレンキノン、カンファーキノン、フェニルグリオキシル酸メチル、チタノセン化合物などが光重合開始剤として例示される。
【００７０】
また、連鎖移動を起こしうる基を有する光重合開始剤として、特表２００２−５４４２０５号公報に記載されている光重合開始剤を使用することができる。
前記の連鎖移動を起こしうる基を有する光重合開始剤としては、例えば、式（５）〜（１０）で表される光重合開始剤が挙げられる。
【００７１】
0005277644.tif 000009
【００７２】
前記の光重合開始剤は、単独でも２種以上を組合せて用いてもよい。
【００７３】
また、光重合開始剤に光重合開始助剤（Ｂ−１）を組合せて用いることもできる。光重合開始剤（Ｂ）に、光重合開始助剤（Ｂ−１）を併用することで、得られる着色感光性組成物は更に高感度となるので、これを用いて着色パターンを形成すると、着色パターンの生産性が向上するので、好ましい。
光重合開始助剤（Ｂ−１）としては、アミン化合物、カルボン酸化合物、多官能チオール化合物、式（Ｖ）で表される化合物などが挙げられる。前記のアミン化合物としては、芳香族アミン化合物が中でも好ましい。
【００７４】
前記のアミン化合物としては、例えば、トリエタノールアミン、メチルジエタノールアミン、トリイソプロパノールアミンなどの脂肪族アミン化合物；
４−ジメチルアミノ安息香酸メチル、４−ジメチルアミノ安息香酸エチル、４−ジメチルアミノ安息香酸イソアミル、４−ジメチルアミノ安息香酸２−エチルヘキシル、安息香酸２−ジメチルアミノエチル、Ｎ，Ｎ−ジメチルパラトルイジン、４，４’−ビス（ジメチルアミノ）ベンゾフェノン（通称；ミヒラーズケトン）、４，４’−ビス（ジエチルアミノ）ベンゾフェノンのような芳香族アミン化合物が挙げられる。
前記のカルボン酸化合物としては、例えば、フェニルチオ酢酸、メチルフェニルチオ酢酸、エチルフェニルチオ酢酸、メチルエチルフェニルチオ酢酸、ジメチルフェニルチオ酢酸、メトキシフェニルチオ酢酸、ジメトキシフェニルチオ酢酸、クロロフェニルチオ酢酸、ジクロロフェニルチオ酢酸、Ｎ−フェニルグリシン、フェノキシ酢酸、ナフチルチオ酢酸、Ｎ−ナフチルグリシン、ナフトキシ酢酸などの芳香族ヘテロ酢酸類が挙げられる。
前記の多官能チオール化合物としては、例えば、ヘキサンジチオール、デカンジチオール、１，４−ジメチルメルカプトベンゼン、ブタンジオールビスチオプロピオネート、ブタンジオールビスチオグリコレート、エチレングリコールビスチオグリコレート、トリメチロールプロパントリスチオグリコレート、ブタンジオールビスチオプロピオネート、トリメチロールプロパントリスチオプロピオネート、トリメチロールプロパントリスチオグリコレート、ペンタエリスリトールテトラキスチオプロピオネート、ペンタエリスリトールテトラキスチオグリコレート、トリスヒドロキシエチルトリスチオプロピオネート、ペンタエリスリトールテトラキス（３−メルカプトブチレート）、１，４−ビス（３−メルカプトブチリルオキシ）ブタンが挙げられる。
【００７５】
0005277644.tif 000010
【００７６】
［式（Ｖ）中、環Ｘは、ハロゲン原子で置換されていてもよい炭素数６〜１２の芳香環を表す。
Ｙは、酸素原子または硫黄原子を表す。
Ｒ12は、炭素数１〜６のアルキル基を表す。
Ｒ13は、ハロゲン原子で置換されていてもよい炭素数１〜１２のアルキル基またはハロゲン原子で置換されていてもよいアリール基を表す。］
【００７７】
ハロゲン原子としては、フッ素原子、塩素原子、臭素原子などが挙げられる。
炭素数６〜１２の芳香環としては、ベンゼン環、ナフタレン環などが挙げられる。
【００７８】
ハロゲン原子で置換されていてもよい炭素数６〜１２の芳香環としては、ベンゼン環、メチルベンゼン環、ジメチルベンゼン環、エチルベンゼン環、プロピルベンゼン環、ブチルベンゼン環、ペンチルベンゼン環、ヘキシルベンゼン環、シクロヘキシルベンゼン環、クロロベンゼン環、ジクロロベンゼン環、ブロモベンゼン環、ジブロモベンゼン環、フェニルベンゼン環、クロロフェニルベンゼン環、ブロモフェニルベンゼン環、ナフタレン環、クロロナフタレン環、ブロモナフタレン環などが挙げられる。
【００７９】
炭素数１〜６のアルキル基としては、メチル基、エチル基、ｎ−プロピル基、イソプロピル基、ｎ−ブチル基、１−メチル−ｎ−プロピル基、２−メチル−ｎ−プロピル基、ｔｅｒｔ−ブチル基、ｎ−ペンチル基、１−メチル−ｎ−ブチル基、２−メチル−ｎ−ブチル基、３−メチル−ｎ−ブチル基、１，１−ジメチル−ｎ−プロピル基、１，２−ジメチル−ｎ−プロピル基、２，２−ジメチル−ｎ−プロピル基、ｎ−ヘキシル基、シクロヘキシル基などが挙げられる。
【００８０】
ハロゲン原子で置換されていてもよい炭素数１〜１２のアルキル基としては、メチル基、エチル基、ｎ−プロピル基、イソプロピル基、ｎ−ブチル基、１−メチル−ｎ−プロピル基、２−メチル−ｎ−プロピル基、ｔｅｒｔ−ブチル基、ｎ−ペンチル基、１−メチル−ｎ−ブチル基、２−メチル−ｎ−ブチル基、３−メチル−ｎ−ブチル基、１，１−ジメチル−ｎ−プロピル基、１，２−ジメチル−ｎ−プロピル基、２，２−ジメチル−ｎ−プロピル基、ｎ−ヘキシル基、シクロヘキシル基、１−クロロ−ｎ−ブチル基、２−クロロ−ｎ−ブチル基、３−クロロ−ｎ−ブチル基などが挙げられる。
【００８１】
ハロゲン原子で置換されていてもよいアリール基としては、フェニル基、クロロフェニル基、ジクロロフェニル基、ブロモフェニル基、ジブロモフェニル基、クロロブロモフェニル基、ビフェニル基、クロロビフェニル基、ジクロロビフェニル基、ブロモフェニル基、ジブロモフェニル基、ナフチル基、クロロナフチル基、ジクロロナフチル基、ブロモナフチル基、ジブロモナフチル基などが挙げられる。
【００８２】
式（Ｖ）で表される化合物として、好ましくは、式（Ｖ―１）で表される２−（２−ナフトイルメチレン）−３−メチルベンゾチアゾリン、式（Ｖ―２）で表される２−ベンゾイルメチレン−３−メチルーナフト［１，２−ｄ］チアゾリンおよび式（Ｖ−３）で表される２−（４−ビフェノイルメチレン）−３−メチル−ナフト［１，２−ｄ］チアゾリンが挙げられる。
【００８３】
0005277644.tif 000011
【００８４】
光重合開始剤（Ｂ）の含有量は、バインダー成分（Ａ）の合計量に対して質量分率で、好ましくは０．１〜４０質量％、より好ましくは０．５〜３０質量％である。
また、光重合開始助剤（Ｂ−１）の含有量は、バインダー成分（Ａ）の合計量に対して質量分率で、好ましくは０．０１〜５０質量％、より好ましくは０．１〜４０質量％である。
光重合開始剤（Ｂ）の合計量が前記の範囲にあると、着色感光性組成物が高感度となり、前記の着色感光性組成物を用いて形成した着色パターンの強度や、前記の着色パターン表面における平滑性が良好になる傾向があり、好ましい。前記に加えて、光重合開始助剤（Ｂ−１）の量が前記の範囲にあると、得られる着色感光性組成物の感度がさらに高くなり、前記の着色感光性組成物を用いて形成する着色パターン基板の生産性が向上する傾向にあり、好ましい。
【００８５】
本発明の着色感光性組成物は、着色剤（Ｃ）を含む。前記の着色剤としては、染料や顔料などが挙げられ、好ましくは染料が挙げられる。なお、本発明の効果を損わない範囲であれば、染料と顔料とを併用してもよい。
前記の染料としては、酸性染料、塩基性染料、直接染料、硫化染料、建染染料、ナフトール染料、反応染料、分散染料などが挙げられ、従来カラーフィルタ用途として公知の染料などから選択できる。
染料としては、例えば、特開昭６４−９０４０３号公報、特開昭６４−９１１０２号公報、特開平１−９４３０１号公報、特開平６−１１６１４号公報、特登２５９２２０７号、米国特許第４，８０８，５０１号明細書、米国特許第５，６６７，９２０号明細書、米国特許第５，０５９，５００号明細書、特開平５−３３３２０７号公報、特開平６−３５１８３号公報、特開平６−５１１１５号公報、特開平６−１９４８２８号公報等に記載の色素が挙げられる。
染料の化学構造としては、ピラゾールアゾ系、アニリノアゾ系、アリールアゾ系、ピラゾロトリアゾールアゾ系、ピリドンアゾ系、トリフェニルメタン系、アントラキノン系、アンスラピリドン系、ベンジリデン系、オキソノール系、シアニン系、ポリメチン系、フェノチアジン系、ピロロピラゾールアゾメチン系、キサンテン系、フタロシアニン系、キノフタロン系、ベンゾピラン系、インジゴ系、ジオキサジン系、クマリン系、スクアリリウム系、が挙げられ、好ましくはピラゾールアゾ系、アニリノアゾ系、ピラゾロトリアゾールアゾ系、ピリドンアゾ系、アントラキノン系、アンスラピリドン系、フタロシアニン系、ジオキサジン系、キノフタロン系、キサンテン系が挙げられ、より好ましくはピラゾールアゾ系、ピリドンアゾ系、フタロシアニン系、キノフタロン系、キサンテン系などが挙げられる。
【００８６】
前記の顔料としては、有機顔料および無機顔料が挙げられ、カラーインデックス（The Society of Dyers and Colourists出版）でピグメント（Pigment）に分類されている化合物が挙げられる。
具体的には、例えば、Ｃ．Ｉ．ピグメントイエロー１、３、１２、１３、１４、１５、１６、１７、２０、２４、３１、５３、８３、８６、９３、９４、１０９、１１０、１１７、１２５、１２８、１３７、１３８、１３９、１４７、１４８、１５０、１５３、１５４、１６６、１７３、１９４、２１４などの黄色顔料；
Ｃ．Ｉ．ピグメントオレンジ１３、３１、３６、３８、４０、４２、４３、５１、５５、５９、６１、６４、６５、７１、７３などのオレンジ色の顔料；
Ｃ．Ｉ．ピグメントレッド９、９７、１０５、１２２、１２３、１４４、１４９、１６６、１６８、１７６、１７７、１８０、１９２、２０９、２１５、２１６、２２４、２４２、２５４、２５５、２６４、２６５などの赤色顔料；
Ｃ．Ｉ．ピグメントブルー１５、１５：３、１５：４、１５：６、６０などの青色顔料；
Ｃ．Ｉ．ピグメントバイオレット１、１９、２３、２９、３２、３６、３８などのバイオレット色顔料；
Ｃ．Ｉ．ピグメントグリーン７、３６などの緑色顔料；
Ｃ．Ｉ．ピグメントブラウン２３、２５などのブラウン色顔料；
Ｃ．Ｉ．ピグメントブラック１、７などの黒色顔料などが挙げられる。中でも、Ｃ．Ｉ．ピグメントイエロー１３８、１３９、１５０、Ｃ．Ｉ．ピグメントレッド１７７、２０９、２５４、Ｃ．Ｉ．ピグメントレッドバイオレット２３、Ｃ．Ｉ．ピグメントブルー１５：６およびＣ．Ｉ．ピグメントグリーン３６から選ばれる少なくとも一つの顔料を含有していることが好ましい。これらの顔料は、単独でも、２種以上を混合して用いてもよい。
【００８７】
前記の顔料のうち有機顔料は、必要に応じて、ロジン処理、酸性基または塩基性基が導入された顔料誘導体や顔料分散剤などを用いた表面処理、高分子化合物などによる顔料表面へのグラフト処理、硫酸微粒化法などによる微粒化処理、または不純物を除去するための有機溶剤や水などによる洗浄処理、イオン性不純物のイオン交換法などによる除去処理などが施されていてもよい。
【００８８】
前記の顔料分散剤としては、市販の界面活性剤を用いることができ、例えば、シリコーン系、フッ素系、エステル系、カチオン系、アニオン系、ノニオン系、両性などの界面活性剤などが挙げられ、それぞれ単独でまたは２種以上を組合せて用いられる。前記の界面活性剤としては、ポリオキシエチレンアルキルエーテル類、ポリオキシエチレンアルキルフェニルエーテル類、ポリエチレングリコールジエステル類、ソルビタン脂肪酸エステル類、脂肪酸変性ポリエステル類、３級アミン変性ポリウレタン類、ポリエチレンイミン類等のほか、商品名でＫＰ（信越化学工業（株）製）、ポリフロー（共栄化学（株）製）、エフトップ（トーケムプロダクツ社製）、メガファック（大日本インキ化学工業（株）製）、フロラード（住友スリーエム（株）製）、アサヒガード、サーフロン（以上、旭硝子（株）製）、ソルスパース（ゼネカ（株）製）、ＥＦＫＡ（ＥＦＫＡ  ＣＨＥＭＩＣＡＬＳ社製）、ＰＢ８２１（味の素（株）製）などが挙げられる。
【００８９】
着色剤（Ｃ）の含有量は、着色感光性組成物の固形分に対して、１〜７０質量％、好ましくは１０〜５０質量％である。着色剤（Ｃ）の含有量が前記の範囲にあると、目的の分光を得ることができる。
ここで、着色感光性組成物の固形分とは、着色感光性組成物から溶剤成分を除いた量の合計量をいう。
【００９０】
本発明の着色感光性組成物は溶剤（Ｄ）を含んでいてもよい。前記の溶剤（Ｄ）は、着色感光性組成物の分野で用いられている各種の有機溶剤であることができる。その具体例としては、エチレングリコールモノメチルエーテル、エチレングリコールモノエチルエーテル、エチレングリコールモノプロピルエーテルおよびエチレングリコールモノブチルエーテルのようなエチレングリコールモノアルキルエーテル類；
ジエチレングリコールジメチルエーテル、ジエチレングリコールジエチルエーテル、ジエチレングリコールメチルエチルエーテル、ジエチレングリコールジプロピルエーテルおよびジエチレングリコールジブチルエーテルのようなジエチレングリコールジアルキルエーテル類；
メチルセロソルブアセテートおよびエチルセロソルブアセテートのようなエチレングリコールアルキルエーテルアセテート類；
プロピレングリコールモノメチルエーテルアセテート、プロピレングリコールモノエチルエーテルアセテート、プロピレングリコールモノプロピルエーテルアセテート、メトキシブチルアセテートおよびメトキシペンチルアセテートのようなアルキレングリコールアルキルエーテルアセテート類；
ベンゼン、トルエン、キシレンおよびメシチレンのような芳香族炭化水素類；
メチルエチルケトン、アセトン、メチルアミルケトン、メチルイソブチルケトンおよびシクロヘキサノンのようなケトン類；
エタノール、プロパノール、ブタノール、ヘキサノール、シクロヘキサノール、エチレングリコールおよびグリセリンのようなアルコール類；
乳酸エチル、乳酸プロピル、乳酸ブチル、３−エトキシプロピオン酸エチルおよび３−メトキシプロピオン酸メチルのようなエステル類；
γ−ブチロラクトンのような環状エステル類などが挙げられる。
上記の溶剤のうち、塗布性、乾燥性の点から、好ましくは前記溶剤の中で沸点が１００〜２００℃である有機溶剤が挙げられ、具体的にはアルキレングリコールアルキルエーテルアセテート類、エステル類が挙げられ、好ましくはプロピレングリコールモノメチルエーテルアセテート、プロピレングリコールモノメチルエーテル、乳酸エチル、３−エトキシプロピオン酸エチルおよび３−メトキシプロピオン酸メチルが挙げられる。
これらの溶剤（Ｄ）は、それぞれ単独で、または２種類以上混合して用いることができる。
本発明の着色感光性組成物における溶剤（Ｄ）の含有量は、着色感光性組成物に対して質量分率で、好ましくは４０〜９０質量％、より好ましくは５０〜８５質量％である。溶剤（Ｄ）の含有量が、前記の範囲にあると、スピンコーター、スリット＆スピンコーター、スリットコーター（ダイコーター、カーテンフローコーターとも呼ばれることがある。）、インクジェットなどの塗布装置で塗布したときに塗布性が良好になる見込みがあり、好ましい。
【００９１】
本発明の着色感光性組成物は、必要に応じて、界面活性剤、接着性改良剤、酸化防止剤、紫外線吸収剤、光安定剤、増感剤、電子供与体、連鎖移動剤、充填剤などの添加剤（Ｅ）を含むこともできる。
界面活性剤としては、シリコーン系界面活性剤、フッ素系界面活性剤およびフッ素原子を有するシリコーン系界面活性剤からなる群から選ばれる少なくとも１種が含有されてもよい。
前記のシリコーン系界面活性剤としては、商品名トーレシリコーンＤＣ３ＰＡ、同ＳＨ７ＰＡ、同ＤＣ１１ＰＡ、同ＳＨ２１ＰＡ、同ＳＨ２８ＰＡ、同２９ＳＨＰＡや同ＳＨ３０ＰＡ（トーレシリコーン（株）製）；商品名ポリエーテル変性シリコンオイルＳＨ８４００（トーレシリコーン（株）製）；商品名ＫＰ３２１、ＫＰ３２２、ＫＰ３２３、ＫＰ３２４、ＫＰ３２６、ＫＰ３４０やＫＰ３４１（信越シリコーン（株）製）；商品名ＴＳＦ４００、ＴＳＦ４０１、ＴＳＦ４１０、ＴＳＦ４３００、ＴＳＦ４４４０、ＴＳＦ４４４５、ＴＳＦ−４４４６、ＴＳＦ４４５２やＴＳＦ４４６０（ジーイー東芝シリコーン（株）製）などが挙げられる。
さらに、本発明の着色感光性組成物は、アクリル重合物系界面活性剤やビニル重合物系界面活性剤などの他の界面活性剤を含むこともできる。
アクリル重合物系界面活性剤としては、ディスパロン（商品名）ＯＸ−８８０、同ＯＸ−８８１、同ＯＸ−８８３、同ＯＸ−７０、同ＯＸ−７７、同ＯＸ−７７ＨＦ、同ＯＸ−６０、同ＯＸ−７１０、同ＯＸ−７２０、同ＯＸ−７４０、同ＯＸ−７５０、同ＯＸ−８０４０、同１９７０、同２３０、同Ｌ−１９８０−５０、同Ｌ−１９８２−５０、同Ｌ−１９８３−５０、同Ｌ−１９８４−５０、同Ｌ−１９８５−５０、同ＬＡＰ−１０、同ＬＡＰ−２０、同ＬＡＰ−３０や同ＬＨＰ−９５（楠本化成（株）製）；商品名ＢＹＫ−３５２、ＢＹＫ−３５４、ＢＹＫ−３５５、ＢＹＫ−３５６、ＢＹＫ−３５７、ＢＹＫ−３５８、ＢＹＫ−３５９、ＢＹＫ−３６１やＢＹＫ−３９０（ビックケミー・ジャパン社製）；エフカー（商品名）ＬＰ３７７８（Ｅｆｋａ  Ｃｈｅｍｉｃａｌｓ社製）などが挙げられる。
ビニル重合物系界面活性剤としては、ディスパロン（商品名）１９２２、同１９２７、同１９５０、同１９５１、同Ｐ−４１０、同Ｐ−４１０ＨＦ、同Ｐ−４２０、同Ｐ−４２５、同ＰＤ−７や同ＬＨＰ−９０（楠本化成（株）製）などが挙げられる。
接着性改良剤としては、例えば、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシランなどが挙げられる。
酸化防止剤としては、例えば、２，２’−チオビス（４−メチル−６−ｔｅｒｔ−ブチルフェノール）、２，６−ジ−ｔｅｒｔ−ブチル−４−メチルフェノール、Ｉｒｇａｎｏｘ３１１４（チバ・スペシャリティ・ケミカルズ社製）などが挙げられる。
紫外線吸収剤としては、例えば、２−（３−ｔｅｒｔ−ブチル−２−ヒドロキシ−５−メチルフェニル）−５−クロロベンゾトリアゾール、アルコキシベンゾフェノンなどが挙げられる。
連鎖移動剤としては、例えば、ドデシルメルカプタン、２，４−ジフェニル−４−メチル−１−ペンテンなどが挙げられる。
充填剤としては、例えば、ガラス、シリカ、アルミナなどが例示される。
【００９２】
着色感光性組成物は、例えば、以下のようにして基材上に塗布し、露光および現像を行って、ネガ型パターンを形成することができる。基板としては、例えば、透明なガラス板やシリコンウエハ、ポリカーボネート基板、ポリエステル基板、芳香族ポリアミド基板、ポリアミドイミド基板、ポリイミド基板などの樹脂基板などが挙げられる。前記基板上には、ブラックマトリクス、着色パターン、膜厚調整用の透明パターン、ＴＦＴなどが形成されていてもよい。
着色感光性組成物からなる層は、例えば、着色感光性組成物を基板の上に塗布する方法などによって形成することができる。
塗布は、例えば、スピンコート法、流延塗布法、ロール塗布法、スリットアンドスピンコート法、スリットコート法、ダイコート法、カーテンフローコート法などにより行なわれる。塗布後、加熱乾燥（プリベーク）、真空乾燥、または両者を併用するなどして、溶剤などの揮発成分を揮発させるなどによって、着色感光性組成物層が形成される。前記の着色感光性組成物層の厚みは、通常、１〜６μｍである。
次いで、着色感光性組成物層に、マスクを介して放射線を照射する。マスクのパターンは、硬化樹脂パターンの目的とするパターンに応じて適宜選択される。放射線としては、例えば、ｇ線、ｉ線などの光線が用いられる。放射線の照射は、例えば、マスクアライナーやステッパーなどの装置を使用するのが好ましい。
放射線の照射後、着色感光性組成物層は現像される。現像は、露光後の着色感光性組成物層を、例えば、パドル法、浸漬法、スプレー法またはシャワー法などによって行うことができる。
現像液としては、通常、アルカリ水溶液が用いられる。アルカリ水溶液としては、アルカリ性化合物の水溶液が用いられ、アルカリ性化合物は無機アルカリ性化合物であっても、有機アルカリ性化合物であってもよい。
【００９３】
アルカリ性化合物は、無機および有機のアルカリ性化合物のいずれでもよい。無機アルカリ性化合物の具体例としては、水酸化ナトリウム、水酸化カリウム、燐酸水素二ナトリウム、燐酸二水素ナトリウム、燐酸水素二アンモニウム、燐酸二水素アンモニウム、燐酸二水素カリウム、ケイ酸ナトリウム、ケイ酸カリウム、炭酸ナトリウム、炭酸カリウム、炭酸水素ナトリウム、炭酸水素カリウム、ホウ酸ナトリウム、ホウ酸カリウム、アンモニアなどが挙げられる。
また、有機アルカリ性化合物の具体例としては、テトラメチルアンモニウムヒドロキシド、２−ヒドロキシエチルトリメチルアンモニウムヒドロキシド、モノメチルアミン、ジメチルアミン、トリメチルアミン、モノエチルアミン、ジエチルアミン、トリエチルアミン、モノイソプロピルアミン、ジイソプロピルアミン、エタノールアミンなどが挙げられる。これらの無機および有機アルカリ性化合物は、それぞれ単独でまたは２種以上組合せて用いることができる。アルカリ現像液中のアルカリ性化合物の濃度は、好ましくは０．０１〜１０質量％であり、より好ましくは０．０３〜５質量％である。
【００９４】
またアルカリ現像液中の界面活性剤は、ノニオン系界面活性剤、アニオン系界面活性剤またはカチオン系界面活性剤のいずれでもよい。
ノニオン系界面活性剤の具体例としては、ポリオキシエチレンアルキルエーテル、ポリオキシエチレンアリールエーテル、ポリオキシエチレンアルキルアリールエーテル、その他のポリオキシエチレン誘導体、オキシエチレン／オキシプロピレンブロックコポリマー、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンアルキルアミンなどが挙げられる。
アニオン系界面活性剤の具体例としては、ラウリルアルコール硫酸エステルナトリウムやオレイルアルコール硫酸エステルナトリウムのような高級アルコール硫酸エステル塩類、ラウリル硫酸ナトリウムやラウリル硫酸アンモニウムのようなアルキル硫酸塩類、ドデシルベンゼンスルホン酸ナトリウムやドデシルナフタレンスルホン酸ナトリウムのようなアルキルアリールスルホン酸塩類などが挙げられる。
カチオン系界面活性剤の具体例としては、ステアリルアミン塩酸塩やラウリルトリメチルアンモニウムクロライドのようなアミン塩または第四級アンモニウム塩などが挙げられる。
これらの界面活性剤は、それぞれ単独で用いることも、また２種以上組合せて用いることもできる。
アルカリ現像液中の界面活性剤の濃度は、好ましくは０．０１〜１０質量％の範囲、より好ましくは０．０５〜８質量％、より好ましくは０．１〜５質量％である。
【００９５】
次いで、着色感光性組成物層は、現像後、水洗され、さらに必要に応じて、１５０〜２３０℃で１０〜６０分のポストベーク工程を施され、画素が得られる。
【００９６】
本発明の着色感光性組成物を用いて、以上のような各工程を経て、基板上に画素を形成することができる。
得られた画素においては、基板に対する画素の角度が、９０度未満であることが好ましい。該角度が前記の範囲にあると、液晶表示装置の形成時に、ＩＴＯ配線の断線が起こりにくいので、好ましい。
【００９７】
この画素は、耐溶剤性が良好であることから、液晶表示装置、エレクトロルミネッセンス、プラズマディスプレイパネルなどの表示装置に使用されるカラーフィルタに用いることができる。
【００９８】
したがって、こうして得られる画素を、液晶表示装置などの表示装置に組み込むことにより、優れた品質の表示装置を高い歩留りで製造することができる。
【実施例】
【００９９】
以下、実施例によって本発明をより詳細に説明するが、本発明はこれらの実施例によって限定されるものではない。例中、含有量ないし使用量を表す％および部は、特に断らないかぎり質量基準である。
【０１００】
実施例１
５−（２，５−ジオキソテトラヒドロ−３−フラニル）−３−メチル−３−シクロヘキセン−１，２−ジカルボン酸二無水物１モルとペンタエリスリトールトリアクリレート２モル反応物（（Ａ１）に相当）（ＭＫ  ＥＳＴＥＲ  ＣＢＸ−ＳＫ０３；新中村化学（株）製）  ９８部、
２，４−ビス（トリクロロメチル）−６−ピペロニル−１，３，５−トリアジン
１０部、Ｉｒｇａｃｕｒｅ Ｉ−９０７  ６部（（Ｂ）に相当；チバ・スペシャリティ・ケミカルズ社製）、
Ｃ．Ｉ．Ｓｏｌｖｅｎｔ  Ｒｅｄ  １２５（（Ｃ）に相当；チバ・スペシャリティ・ケミカルズ社製）  ３８部
ＫＢＭ−５０３（３−メタクリロイロキシプロピルトリメトキシシラン；信越化学工業（株）製；接着性改良剤）  ２部、
プロピレングリコールモノメチルエーテルアセテート  ４１６部、
を混合して着色感光性組成物１を得た。得られた着色感光性組成物１におけるバインダー成分（Ａ）の重量平均分子量は、５４６であった。
下記のように実施した結果を表１に示す。
【０１０１】
＜パターン形成＞
２インチ角のガラス基板（イーグル２０００；コーニング社製）上に、着色感光性組成物１をスピンコートし、１００℃で３分間プリベークした。冷却後、この着色感光性組成物１を塗布した基板と下記各評価項目に記載のパターンを有する石英ガラス製フォトマスクとの間隔を１００μｍとして、露光機（ＴＭＥ−１５０ＲＳＫ；トプコン（株）製）を用いて、大気雰囲気下、５００ｍＪ／ｃｍ２の露光量（３６５ｎｍ基準）で光照射した。
【０１０２】
光照射後、該基板は、非イオン系界面活性剤０．１２％と水酸化カリウム０．０４％を含む水系現像液に上記塗膜を２３℃で８０秒間浸漬現像し、水洗後、オーブン中、１８０℃で２０分間ポストベークを行った。放冷後、得られた硬化パターンの膜厚を、膜厚測定装置（ＤＥＫＴＡＫ３；日本真空技術（株）製））を用いて測定したところ、２．０μｍであった。
【０１０３】
＜耐溶剤性＞
露光工程において、フォトマスクを使用しない以外は、同様の操作を行い、塗膜を作製し、その色度ｘ１が測色計（ＯＳＰ−２００；オリンパス光学工業（株）製）を用いて測定された。得られた塗膜を２３℃のＮ−メチルピロリドン中に３０分間浸漬した後、色度ｘ２を測定した。
【０１０４】
色差（色度ｘ１とｘ２との差）が、０．０１以下の場合、耐溶剤性が良好であり、○として記載し、前記の範囲外の場合は×とした。
【０１０５】
＜パターン形状＞
露光工程において、フォトマスクとして、１００μｍのラインアンドスペースパターンが形成されたフォトマスクが用いて形成したパターンについて、走査型電子顕微鏡（Ｓ−４０００；（株）日立製作所社製）を用いて観察した。
パターン形状は、基板に対するパターン側壁の角度が、９０度未満のときを順テーパー、９０度以上のときを逆テーパーとして判断した。
順テーパーであると、液晶表示装置の形成時に、ＩＴＯ配線の断線が起こりにくいので、好ましい。
【０１０６】
実施例２
バインダー成分（Ａ）として、５−（２，５−ジオキソテトラヒドロ−３−フラニル）−３−メチル−３−シクロヘキセン−１，２−ジカルボン酸二無水物１モルとペンタエリスリトールトリアクリレート２モル反応物（ＭＫ  ＥＳＴＥＲ  ＣＢＸ−ＳＫ０３；新中村化学（株）製）（（Ａ１）に相当）  ５８部、
ジペンタエリスリトールヘキサアクリレート（（Ａ２）に相当）  ２０部、
エチレングリコールジメタクリレート（（Ａ２−２）に相当）  ２０部、
を使用する以外は実施例１と同様に混合して着色感光性組成物２を得た。得られた着色感光性組成物２のバインダー成分（Ａ）の重量平均分子量は、５１８であった。
着色感光性組成物１に代えて、着色感光性組成物２を用いる以外は、実施例１と同様にして、評価を行った。結果を表１に示す。
【０１０７】
実施例３
バインダー成分（Ａ）として、５−（２，５−ジオキソテトラヒドロ−３−フラニル）−３−メチル−３−シクロヘキセン−１，２−ジカルボン酸二無水物１モルとペンタエリスリトールトリアクリレート２モル反応物（ＭＫ  ＥＳＴＥＲ  ＣＢＸ−ＳＫ０３；新中村化学（株）製）（（Ａ１）に相当）  ７８部、
２，２−ビス（ヒドロキシメチル）−１−ブタノールの１，２−エポキシ−４−（２−オキシラニル）シクロヘキサン付加物（ＥＨＰＥ３１５０；ダイセル化学（株）製）（（Ａ３）に相当）  ２０部、
を使用する以外は実施例１と同様に混合して着色感光性組成物３を得た。得られた着色感光性組成物３のバインダー成分（Ａ）の重量平均分子量は、８８２であった。
着色感光性組成物１に代えて、着色感光性組成物３を用いる以外は、実施例１と同様にして、評価を行った。結果を表１に示す。
【０１０８】
比較例１
バインダー成分（Ａ）として、
５−（２，５−ジオキソテトラヒドロ−３−フラニル）−３−メチル−３−シクロヘキセン−１，２−ジカルボン酸二無水物１モルとペンタエリスリトールトリアクリレート２モル反応物（ＭＫ  ＥＳＴＥＲ  ＣＢＸ−ＳＫ０３；新中村化学（株）製）（（Ａ１）に相当）  ８７部、
メタクリル酸／ベンジルメタクリレート共重合体（Ｍｗ＝１００００）  １１部、
を使用する以外は実施例１と同様に混合して着色感光性組成物Ｈ１を得た。得られた着色感光性組成物Ｈ１のバインダー成分（Ａ）の重量平均分子量は、１５８５であった。
着色感光性組成物１に代えて、着色感光性組成物Ｈ１を用いる以外は、実施例１と同様にして、評価を行った。結果を表１に示す。
【０１０９】
比較例２
バインダー成分（Ａ）として、ジペンタエリスリトールペンタアクリレートコハク酸モノエステル（ＴＯ−１３８２；東亞合成（株）製）（（Ａ１）に相当）  ６０部、ジペンタエリスリトールヘキサアクリレート（カヤラッドＤＰＨＡ；日本化薬（株））（（Ａ１）に相当）  ４０部
を使用する以外は実施例１と同様に混合して着色感光性組成物Ｈ２を得た。得られた着色感光性組成物Ｈ２のバインダー成分（Ａ）の重量平均分子量は、６１３であった。
着色感光性組成物１に代えて、着色感光性組成物Ｈ２を用いる以外は、実施例１と同様にして、評価を行った。結果を表１に示す。
【０１１０】
【表１】
0005277644.tif 000012
【０１１１】
表１に示す実施例１〜３の結果から、バインダー成分（Ａ）の重量平均分子量が１５００以下である本発明の着色感光性組成物は、これを用いて形成された着色パターンの耐溶剤性に優れる。
一方、比較例１の重量平均分子量が１，５８５のバインダー成分（Ａ）を含む着色感光性組成物Ｈ１は、耐溶剤性に劣るものしか得られなかった。
また、比較例２の無水トリメリット酸１モルとジペンタエリスリトールペンタアクリレート１モル反応物をバインダー成分（Ａ）として含む着色感光性組成物Ｈ２も、耐溶剤性に劣るものしか得られなかった。
また本発明の着色感光性組成物を用いて着色パターンを形成すると、得られるパターンの形状は順テーパー形状であってカラーフィルタ用パターンとして好ましいパターン形状を示すことがわかる。
【産業上の利用可能性】
【０１１２】
本発明の着色感光性組成物によれば、耐溶剤性に優れたパターンおよび塗膜を形成することができる。